КОМПЛЕКСНОЕ СОЕДИНЕНИЕ ПАЛЛАДИЯ И РАСТВОР ДЛЯ ОБЕСПЕЧЕНИЯ КАТАЛИТИЧЕСКИХ СВОЙСТВ, СОДЕРЖАЩИЙ ЕГО

1. Комплексное соединение палладия, представленное следующей формулой (I):
где L представляет собой алкиленовую группу, и R представляет собой аминогруппу или гуанидиновую группу, или его структурный изомер.
2. Комплексное соединение палладия по п.1, в котором L представляет собой алкиленовую группу, имеющую 4 атома углерода, и R представляет собой аминогруппу.
3. Комплексное соединение палладия по п.1, в котором L представляет собой алкиленовую группу, имеющую 3 атома углерода, и R представляет собой аминогруппу.
4. Комплексное соединение палладия по п.1, в котором L представляет собой алкиленовую группу, имеющую 3 атома углерода, и R представляет собой гуанидиновую группу.
5. Обрабатывающий раствор для нанесения катализатора методом химического восстановления, содержащий комплексное соединение палладия, представленное следующей формулой (I):
где L представляет собой алкиленовую группу, и R представляет собой аминогруппу или гуанидиновую группу, или его структурный изомер, в качестве активного компонента.
6. Обрабатывающий раствор для нанесения катализатора методом химического восстановления по п.5, в котором концентрация комплексного соединения палладия (I) в жидкости такая, что эквивалентная концентрация металлического палладия находится в интервале от 0,5 мг/л до его насыщающей концентрации.
7. Способ формирования пленки металлического покрытия на поверхности изолирующей смолы, включающий адсорбционную обработку изолирующей смолы, имеющей анионные группы на поверхности, и затем восстановительную обработку, нанесение металла методом химического восстановления и нанесение металла методом электроосаждения, отличающийся тем, что обрабатывающий раствор для нанесения катализатора методом химического восстановления, включающий комплексное соединение палладия, представленное следующей формулой (I):
где L представляет собой алкиленовую группу, и R представляет собой аминогруппу или гуанидиновую группу, или его структурный изомер, в качестве активного компонента, используют при адсорбционной обработке для нанесения катализатора.
8. Способ формирования пленки металлического покрытия на поверхности изолирующей смолы по п.7, где анионная группа на поверхности представляет собой карбоксильную группу.
9. Способ формирования пленки металлического покрытия на поверхности изолирующей смолы по любому одному из п.7 или 8, где обрабатывающий раствор для нанесения катализатора имеет температуру от 20 до 100°С.
10. Способ формирования пленки металлического покрытия на поверхности изолирующей смолы по любому одному из пп.7-9, где обработку обрабатывающим раствором для нанесения катализатора проводят в течение от 1 с до 60 мин.
11. Способ формирования пленки металлического покрытия на поверхности изолирующей смолы по любому одному из пп.8-10, где изолирующая смола, имеющая карбоксильную группу на поверхности, представляет собой полиимидную смолу, имеющую карбоксильную группу, образующуюся в результате щелочной обработки.
12. Способ формирования пленки металлического покрытия на поверхности изолирующей смолы по любому одному из пп.8-10, где изолирующая смола, имеющая карбоксильную группу на поверхности, представляет собой смолу акрилонитрил-бутадиен-стирол или смолу поликарбонат/акрилонитрил-бутадиен-стирол, имеющую карбоксильную группу, образующуюся в результате окислительной обработки с использованием смеси жидкостей, содержащей соль, образованную перманганат-ионом, и кислоту.